(57)【要約】【課題】Ｃｕ系材料の特徴である低電気抵抗を維持しつつ、ガラス基板との密着性に優れた、表示装置用Ｃｕ合金膜を提供する。【解決手段】基板上にて、ガラス基板と直接接触する表示装置用Ｃｕ合金膜であって、該Ｃｕ合金膜は、Ｔｉ、ＡｌおよびＭｇよりなる群から選択される１種以上を合計で０．１〜１０．０原子％含有することを特徴とする。本発明は、前記表示装置用Ｃｕ合金膜が薄膜トランジスタに用いられている点に特徴を有する表示装置も含むものである。該表示装置としては、該薄膜トランジスタがボトムゲート型構造を有するものであって、前記表示装置用Ｃｕ合金膜が、該薄膜トランジスタのゲート電極および走査線に用いられ、ガラス基板に直接接触されている態様が好ましい。【選択図】なし【特許請求の範囲】
【請求項１】
表示装置において、ガラス基板と直接接触するＣｕ合金配線を構成するＣｕ合金膜であって、該Ｃｕ合金膜は、Ｔｉ、ＡｌおよびＭｇよりなる群から選択される１種以上を合計で０．１〜１０．０原子％含有することを特徴とする表示装置用Ｃｕ合金膜。
【請求項２】
表示装置において、ガラス基板と直接接触するＣｕ合金配線を構成するＣｕ合金膜であって、該Ｃｕ合金膜は、Ｔｉ、ＡｌおよびＭｇよりなる群から選択される１種以上を合計で０．１〜５．０原子％含有することを特徴とする表示装置用Ｃｕ合金膜。
【請求項３】
表示装置において、ガラス基板と直接接触するＣｕ合金配線を構成するＣｕ合金膜であって、該Ｃｕ合金膜は、Ｔｉ、ＡｌおよびＭｇよりなる群から選択される１種以上を合計で０．２〜１０．０原子％含有することを特徴とする表示装置用Ｃｕ合金膜。
【請求項４】
前記Ｃｕ合金膜は、酸素を含む下地層と、酸素を実質的に含まない上層と、を含む積層構造を有し、前記下地層は前記ガラス基板と接触している請求項３に記載の表示装置用Ｃｕ合金膜。
【請求項５】
表示装置において、ガラス基板と直接接触するＣｕ合金配線を構成するＣｕ合金膜であって、該Ｃｕ合金膜は、
Ｔｉ、ＡｌおよびＭｇよりなる群から選択される１種以上を合計で０．２〜１０．０原子％、および酸素を含むＣｕ合金からなる下地層と、
純Ｃｕ、またはＣｕを主成分とするＣｕ合金であって前記下地層よりも電気抵抗率の低いＣｕ合金からなり、酸素を実質的に含まない上層と、を含む積層構造を有し、前記下地層は前記ガラス基板と接触していることを特徴とする表示装置用Ｃｕ合金膜。
【請求項６】
前記下地層は、酸素濃度が１体積％以上２０体積％未満であるスパッタリングガスを用いて、スパッタリング法により形成されたものである請求項４または５に記載の表示装置用Ｃｕ合金膜。
【請求項７】
前記下地層の膜厚は、１０ｎｍ以上２００ｎｍ以下である請求項４〜６のいずれかに記載の表示装置用Ｃｕ合金膜。
【請求項８】
請求項１〜７のいずれかに記載の表示装置用Ｃｕ合金膜が、薄膜トランジスタに用いられていることを特徴とする表示装置。
【請求項９】
請求項８に記載の薄膜トランジスタがボトムゲート型構造を有するものであって、
請求項１〜７のいずれかに記載の表示装置用Ｃｕ合金膜が、該薄膜トランジスタのゲート電極および走査線に用いられている請求項８に記載の表示装置。
【請求項１０】
フラットパネルディスプレイである請求項８または９に記載の表示装置。
【請求項１１】
Ｔｉ、ＡｌおよびＭｇよりなる群から選択される１種以上を合計で０．１〜１０．０原子％含有するＣｕ合金からなることを特徴とするＣｕ合金スパッタリングターゲット。
【発明の詳細な説明】
【技術分野】
【０００１】
本発明は、表示装置およびこれに用いるＣｕ合金膜に関するものであり、特に、表示装置の薄膜トランジスタ（Ｔｈｉｎ  Ｆｉｌｍ  Ｔｒａｎｓｉｓｔｏｒ、以下、ＴＦＴという場合がある。）において、ガラス基板と直接接触するＣｕ合金配線を構成するＣｕ合金膜、および該Ｃｕ合金膜が上記薄膜トランジスタに用いられた、例えば液晶ディスプレイ、有機ＥＬディスプレイ等のフラットパネルディスプレイ（表示装置）、並びに上記Ｃｕ合金膜の形成に用いられるスパッタリングターゲットに関する。尚、以下では、表示装置のうち、液晶ディスプレイを例に説明するが、これに限定する意図ではない。
【背景技術】
【０００２】
例えば液晶ディスプレイは、小型の携帯電話から１００インチを超す大型テレビに至るまで様々な分野に用いられている。この液晶ディスプレイは、画素の駆動方法によって、単純マトリックス型液晶ディスプレイとアクティブマトリックス型液晶ディスプレイに分類される。このうち、スイッチング素子としてＴＦＴを組み込んだアクティブマトリックス型液晶ディスプレイは、画質が高品質で高速の動画にも対応できるため、液晶ディスプレイの主流となっている。
【０００３】
図１は、アクティブマトリックス型液晶ディスプレイに適用される代表的な液晶ディスプレイの構成を示したものである。この液晶ディスプレイの構成および動作原理を、図１を参照しながら説明する。
【０００４】
まず、液晶ディスプレイ１００は、ＴＦＴ基板１と、ＴＦＴ基板１に対向して配置された対向基板２と、ＴＦＴ基板１と対向基板２との間に配置され、光変調層として機能する液晶層３とを単位画素ユニットとし、これが２次元アレイ状に配列した構造を有している。
【０００５】
ＴＦＴ基板１は、絶縁性のガラス基板１ａ上に配置されたＴＦＴ４、画素電極（透明導電膜）５、走査線や信号線を含む配線部６を有している。
【０００６】
また、対向基板２は、ガラス板の全面に形成された共通電極７と、ＴＦＴ基板１側の画素電極（透明導電膜）５に対向する位置に配置されたカラーフィルタ８と、ＴＦＴ基板１上のＴＦＴ４および配線部６に対向する位置に配置された遮光膜９とを有している。対向基板２は更に、液晶層に含まれる液晶分子を所定の向きに配向させるための配向膜１１を有している。
【０００７】
ＴＦＴ基板１および対向基板２の外側（液晶層の反対側）には、それぞれ偏光板１０ａ、１０ｂが配置されている。
【０００８】
液晶ディスプレイ１００では、各画素において、対向基板２と画素電極（透明導電膜）５との間の電界が、ＴＦＴ４によって制御され、この電界によって液晶層３における液晶分子の配向が変化し、液晶層３を通過する光が変調（遮光や透光）される。これにより、対向基板２を透過する光の透過量が制御されて、画像として表示される。
【０００９】
液晶ディスプレイ１００の下部にはバックライト２２が設置され、この光が図１の下部から上部へと通過する。
【００１０】
また、ＴＦＴ基板１は、ＴＡＢテープ１２を介して連結されたドライバ回路１３および制御回路１４によって駆動される。
【００１１】
尚、図１中、１５はスペーサー、１６はシール材、１７は保護膜、１８は拡散板、１９はプリズムシート、２０は導光板、２１は反射板を示す。また２３は保持フレーム、２４はプリント基板を示す。
【００１２】
図２は、図１中、Ａの要部拡大図である。図２では、ガラス基板１ａ上に走査線（ゲート配線）２５が形成されており、走査線２５の一部はＴＦＴのオン・オフを制御するゲート電極２６として機能する。ゲート電極２６を覆うようにしてゲート絶縁膜（ＳｉＮ）２７が形成されている。ゲート絶縁膜２７を介して走査線２５と交差するように信号線（ソース−ドレイン配線）３４が形成され、信号線３４の一部は、ＴＦＴのソース電極２８として機能する。ゲート絶縁膜２７上に、アモルファスシリコンチャネル層（活性半導体層）、信号線（ソース−ドレイン配線）３４、パッシベーション膜（保護膜、窒化シリコン膜）３０が順次形成されている。このタイプは一般にボトムゲート型と呼ばれる。
【００１３】
ゲート絶縁膜２７上の画素領域には、例えば（Ｉｎ２Ｏ３）中に酸化錫（ＳｎＯ）を１０質量％程度含む酸化インジウム錫（Ｉｎｄｉｕｍ Ｔｉｎ Ｏｘｉｄｅ；ＩＴＯ）膜や、（Ｉｎ２Ｏ３）中に酸化亜鉛を含む酸化インジウム亜鉛（Ｉｎｄｉｕｍ Ｚｉｎｃ Ｏｘｉｄｅ；ＩＺＯ）膜によって形成された画素電極（透明導電膜）５が配置されており、図２において、ドレイン電極２９は、画素電極（透明導電膜）５に直接コンタクトして電気的に接続される構造となっている。
【００１４】
このＴＦＴ基板に、走査線を経由してゲート電極２６にゲート電圧を印加すると、ＴＦＴ４がオン状態となり、あらかじめ信号線に印加されていた駆動電圧がソース電極２８からドレイン電極２９を経由して画素電極（透明導電膜）５に印加される。そして、この様に画素電極（透明導電膜）５に所定レベルの駆動電圧が印加されると、対向基板２との間に十分な電位差が生じ、液晶層３に含まれる液晶分子が配向して光変調が生じる。
【００１５】
またＴＦＴの上部には、輝度向上のために反射電極（図示せず）が設置される場合がある。ドレイン電極２９の端部は、画素電極（透明導電膜）５と電気的に接触し、更にこの画素電極（透明導電膜）５が上記反射電極と接触している場合がある。
【００１６】
図２に示したＴＦＴのソース電極２８とドレイン電極２９の間には電圧が印加されているが、ゲート電極２６の電圧をＯＮ／ＯＦＦ制御することにより、チャンネル層を経由してソース電極２８からドレイン電極２９への電流を制御し、画素電極５を経由して液晶層３の電界を制御し、この結果、各画素の光透過量が変調され、動画像を表示することもできる。
【００１７】
上記ソース−ドレイン配線３４や走査線２５、ゲート電極２６は、加工が容易であるなどの理由により、Ａｌ−ＮｄなどのＡｌ合金の薄膜から形成されている。
【００１８】
しかしながら、近年は、液晶ディスプレイの大型化や動作周波数が６０ｋＨｚから１２０ｋＨｚへと変更する等の事情により、配線の電気抵抗の更なる低減が必須課題となっており、より小さい電気抵抗を示す配線材料へのニーズが高まっている。そこで、テレビ用途の大型パネルを中心に、純ＡｌやＡｌ合金などのＡｌ系材料に比べて電気抵抗率が小さく、また、ヒロック耐性に優れたＣｕ系材料が注目されている（金属［バルク材］の室温における電気抵抗率は、純Ａｌが２．７×１０−６Ω・ｃｍであるのに対し、純Ｃｕは１．８×１０−６Ω・ｃｍである）。
【００１９】
本願出願人も、透明導電膜とＣｕ合金膜を直接接続させるべく、該Ｃｕ合金膜として、（ｉ）Ｚｎおよび／またはＭｇ、更に（ii）Ｎｉおよび／またはＭｎ、更に（iii）Ｆｅおよび／またはＣｏを合金元素として含むＣｕ合金膜を提案している（特許文献１）。
【００２０】
しかし、Ｃｕ系材料を配線に適用した場合、ガラス基板や絶縁膜との密着性がＡｌ系材料よりも劣るという課題がある。特に、ガラス基板上に形成する場合、以下の様な問題がある。即ち、液晶ディスプレイのガラス基板には、通常（ＳｉＯ２，Ａｌ２Ｏ３，ＢａＯ，Ｂ２Ｏ３）を主成分とするガラスが使用されているが、Ｃｕ系材料からなる電極・配線（Ｃｕ系電極・配線、またはＣｕ系配線という）は、このガラス基板との密着性が悪く、Ｃｕ系電極・配線がガラス基板から剥離しやすい、といった問題がある。上記特許文献１は、上記Ｃｕ合金膜とガラス基板や絶縁膜との密着性を十分検討したものではなく、Ｃｕ合金膜のガラス基板等との密着性を高めるには、更なる検討が必要であると考える。
【００２１】
従来のＣｕ系電極・配線を採用した液晶ディスプレイでは、ガラス基板とＣｕ系電極・配線の間に下地膜（純Ｍｏ層、Ｍｏ−Ｔｉ合金層などのＭｏ含有下地層）を介した構造をとっている。例えば、Ｍｏ含有下地層に純Ｃｕ薄膜を形成した２層構造の配線が使用されている例がある。
【００２２】
また、例えば特許文献２〜４には、Ｃｕ系配線とガラス基板との間に、モリブデン（Ｍｏ）やクロム（Ｃｒ）などの高融点金属層を介在させて、Ｃｕ系配線とガラス基板の密着性向上を図り、パターン形成時のＣｕ系配線の浮き上がりや破断を抑制する技術が示されている。
【００２３】
しかしながら、このような２層構造配線は、プロセスが複雑になり、プロセスコストがかかる。また、電気抵抗の高いＭｏ含有下地層が配線下地にあるため、２層全体としての配線抵抗（実効的配線抵抗）が高くなるといった課題がある。具体的には、上記ＣｒやＭｏの電気抵抗率は、Ｃｕよりも高いため（Ｃｒの電気抵抗率：１２．９×１０-6Ω・ｃｍ、Ｍｏの電気抵抗率：１０．０×１０-6Ω・ｃｍ）、Ｃｕ系配線と高融点金属層の２層配線は、配線電気抵抗増大による信号遅延や電力損失が問題となる。更に、Ｃｕと高融点金属（Ｍｏ等）という異種金属を積層させるため、薬液を用いたウェットエッチングの際に、Ｃｕと高融点金属との界面で腐食が生ずるおそれがある。また、材質の異なる薄膜を積層させていることから、配線形状にパターニングする際に、ウェットエッチングによるテーパー制御が難しいといった課題がある。具体的に、例えば２層構造における下層のエッチングレートが上層よりも速い場合には、下層がくびれるアンダーカットが生じて、配線断面を望ましい形状（例えばテーパ角が４５〜６０°程度である形状）に形成できないといった問題が生じ得る。
【００２４】
特許文献５は、Ｃｕ系配線とガラス基板との間に、密着層としてニッケル又はニッケル合金と高分子系樹脂膜とを介在させる技術を開示している。しかしこの技術では、表示ディスプレイ（例えば液晶パネル）の製造時における高温アニール工程で樹脂膜が劣化し、密着性が低下するおそれがある。
【先行技術文献】
【特許文献】
【００２５】
【特許文献１】特開２００７−１７９２６号公報
【特許文献２】特開平７−６６４２３号公報
【特許文献３】特開平８−８４９８号公報
【特許文献４】特開平８−１３８４６１号公報
【特許文献５】特開平１０−１８６３８９号公報
【発明の概要】
【発明が解決しようとする課題】
【００２６】
本発明はこの様な事情に鑑みてなされたものであって、その目的は、Ｃｕ系材料の特徴である低電気抵抗を維持しつつ、ガラス基板（以下、単に「基板」ということがある）との密着性（以下、単に「密着性」ということがある）に優れたＣｕ合金膜や、更には、エッチング特性にも優れたＣｕ合金膜、およびこのＣｕ合金膜をＴＦＴ（特には、ＴＦＴのゲート電極および走査線）に上記Ｍｏ含有下地層等を形成させずに用いた、例えば液晶ディスプレイに代表されるフラットパネルディスプレイ（表示装置）を提供することにある。また本発明は、上記の様な優れた性能を有するＣｕ合金膜を形成するためのスパッタリングターゲットを提供することも目的とする。
【課題を解決するための手段】
【００２７】
本発明に係る表示装置用Ｃｕ合金膜とは、表示装置において、ガラス基板と直接接触する表示装置用Ｃｕ合金配線薄膜（Ｃｕ合金配線を構成するＣｕ合金膜）であって、該Ｃｕ合金膜は、Ｔｉ、ＡｌおよびＭｇよりなる群から選択される１種以上（以下、これらの元素を総称してＸという場合がある）を合計で０．１〜１０．０原子％（好ましくは０．１〜５．０原子％）含有するところに特徴を有する。
【００２８】
本発明に係る別の表示装置用Ｃｕ合金膜とは、表示装置において、ガラス基板と直接接触するＣｕ合金配線を構成するＣｕ合金膜であって、該Ｃｕ合金膜は、Ｔｉ、ＡｌおよびＭｇよりなる群から選択される１種以上（Ｘ）を合計で０．２〜１０．０原子％含有するところに特徴を有する。好ましい実施形態において、前記Ｃｕ合金膜は、酸素を含む下地層と、酸素を実質的に含まない上層と、を含む積層構造を有し、前記下地層は前記ガラス基板と接触している。
【００２９】
本発明に係る更に別の表示装置用Ｃｕ合金膜とは、表示装置において、ガラス基板と直接接触するＣｕ合金配線を構成するＣｕ合金膜であって、該Ｃｕ合金膜は、Ｔｉ、ＡｌおよびＭｇよりなる群から選択される１種以上（Ｘ）を合計で０．２〜１０．０原子％、および酸素を含むＣｕ合金からなる下地層と、純Ｃｕ、またはＣｕを主成分とするＣｕ合金であって前記下地層よりも電気抵抗率の低いＣｕ合金からなり、酸素を実質的に含まない上層と、を含む積層構造を有し、前記下地層は前記ガラス基板と接触しているところに特徴を有する。
【００３０】
好ましい実施形態において、前記下地層は、酸素濃度が１体積％以上２０体積％未満であるスパッタリングガスを用いて、スパッタリング法により形成されたものである。
【００３１】
好ましい実施形態において、前記下地層の膜厚は、１０ｎｍ以上２００ｎｍ以下である。
【００３２】
本発明は、前記Ｃｕ合金膜が、薄膜トランジスタに用いられていることを特徴とする表示装置（特には、液晶ディスプレイ、有機ＥＬディスプレイに代表されるフラットパネルディスプレイ）も含むものである。
【００３３】
前記表示装置として、前記薄膜トランジスタがボトムゲート型構造を有するものであって、前記Ｃｕ合金膜が、該薄膜トランジスタのゲート電極および走査線に用いられ、かつガラス基板に直接接触された形態のものが、該Ｃｕ合金膜の効果が存分に発揮されるので好ましい。
【００３４】
また本発明には、Ｔｉ、ＡｌおよびＭｇよりなる群から選択される１種以上を合計で０．１〜１０．０原子％（好ましくは０．１〜５．０原子％）含有するＣｕ合金からなるところに特徴を有するＣｕ合金スパッタリングターゲットも含まれる。
【発明の効果】
【００３５】
本発明によれば、液晶ディスプレイの大型化や動作周波数の高域化に対応することのできる低電気抵抗のＣｕ合金膜を有する表示装置を実現できる。また、本発明のＣｕ合金膜はガラス基板との密着性に優れていると共に、エッチング特性にも優れているので、表示装置（例えば液晶ディスプレイ）の特にＴＦＴのゲート電極および走査線に適用したときに、上記Ｍｏ含有下地層等を設けることなくガラス基板上に形成でき、該Ｍｏ含有下地層等の省略を可能にした高性能の表示装置を、製造コストを低減して提供することができる。
【図面の簡単な説明】
【００３６】
【図１】図１は、アモルファスシリコンＴＦＴ基板が適用される代表的な液晶ディスプレイの構成を示す概略断面拡大説明図である。
【図２】図２は、本発明の実施形態に係るＴＦＴ基板の構成を示す概略断面説明図であり、図１中のＡの要部拡大図である。
【図３】図３は、図２に示したＴＦＴ基板の製造工程の一例を、順番を追って示す説明図である。
【図４】図４は、図２に示したＴＦＴ基板の製造工程の一例を、順番を追って示す説明図である。
【図５】図５は、図２に示したＴＦＴ基板の製造工程の一例を、順番を追って示す説明図である。
【図６】図６は、図２に示したＴＦＴ基板の製造工程の一例を、順番を追って示す説明図である。
【図７】図７は、図２に示したＴＦＴ基板の製造工程の一例を、順番を追って示す説明図である。
【図８】図８は、図２に示したＴＦＴ基板の製造工程の一例を、順番を追って示す説明図である。
【図９】図９は、図２に示したＴＦＴ基板の製造工程の一例を、順番を追って示す説明図である。
【図１０】図１０は、図２に示したＴＦＴ基板の製造工程の一例を、順番を追って示す説明図である。
【図１１】図１１は、０．１ａｔ％のＸ（Ｔｉ、ＡｌまたはＭｇ）を含むＣｕ合金膜について、熱処理温度と膜残存率の関係を示した図である。
【図１２】図１２は、２．０ａｔ％のＸ（Ｔｉ、ＡｌまたはＭｇ）を含むＣｕ合金膜について、熱処理温度と膜残存率の関係を示した図である。
【図１３】図１３は、５．０ａｔ％のＸ（Ｔｉ、ＡｌまたはＭｇ）を含むＣｕ合金膜について、熱処理温度と膜残存率の関係を示した図である。
【図１４】図１４は、０．１ａｔ％のＸ（Ｔｉ、ＡｌまたはＭｇ）を含むＣｕ合金膜について、熱処理温度と電気抵抗率の関係を示した図である。
【図１５】図１５は、２．０ａｔ％のＸ（Ｔｉ、ＡｌまたはＭｇ）を含むＣｕ合金膜について、熱処理温度と電気抵抗率の関係を示した図である。
【図１６】図１６は、５．０ａｔ％のＸ（Ｔｉ、ＡｌまたはＭｇ）を含むＣｕ合金膜について、熱処理温度と電気抵抗率の関係を示した図である。
【図１７】図１７は、成膜直後の試料（Ｃｕ積層膜）の合金元素量と、密着率との関係を示した図である。
【図１８】図１８は、熱処理後の試料（Ｃｕ積層膜）の合金元素量と、密着率との関係を示した図である。
【図１９】図１９は、Ｃｕ積層膜の下地層形成に用いるスパッタリングガス（Ａｒ＋Ｏ２）の酸素濃度と密着率との関係を、合金元素別に示した図である。
【図２０】図２０は、Ｃｕ積層膜における下地層の膜厚と密着率との関係を、合金元素別に示した図である。
【図２１】図２１は、２．０ａｔ％のＸ（Ｔｉ、ＡｌまたはＭｇ）を含むＣｕ積層膜について、熱処理温度と電気抵抗率の関係を示した図である。
【図２２】図２２は、５．０ａｔ％のＸ（Ｔｉ、ＡｌまたはＭｇ）を含むＣｕ積層膜について、熱処理温度と電気抵抗率の関係を示した図である。
【図２３】図２３は、１０．０ａｔ％のＸ（Ｔｉ、ＡｌまたはＭｇ）を含むＣｕ積層膜について、熱処理温度と電気抵抗率の関係を示した図である。
【図２４】図２４は、実施例で測定するアンダーカット量を説明するための模式断面図である。
【発明を実施するための形態】
【００３７】
本発明者らは、Ｃｕ系材料の特徴である低電気抵抗を維持しつつ、ガラス基板との密着性に優れた（更には、エッチング特性にも優れた）Ｃｕ合金膜、およびこれをＴＦＴに用いた表示装置を実現すべく鋭意研究を行った。
【００３８】
まず、Ｃｕ系電極・配線とガラス基板との密着性を高めるには、該Ｃｕ系電極・配線を構成する元素とガラス基板を構成する元素（以下、ガラス基板構成元素という）との間で、化学的な結合を形成（具体的には、化学吸着や界面反応層等を形成）させることが望ましい、と考えた。その理由は、「化学吸着や界面反応層の形成などによる化学的な結合」の方が、「物理吸着などによる物理的な結合」よりも結合エネルギー（結合力）が大きいため、界面でより強い密着力を発揮できると考えられるからである。
【００３９】
しかし、Ｃｕ系電極・配線を構成するＣｕとガラス基板構成元素との間では化学的な結合が形成し難い。よって本発明者らは、ガラス基板と化学的な結合を形成し易い元素を、合金元素として含むＣｕ合金をＣｕ系電極・配線に用い、該合金元素とガラス基板構成元素の間で化学的な結合を形成させればよい、との着想のもとでその具体的方法について検討した。
【００４０】
その結果、ガラス基板と直接接触するＣｕ合金配線を、合金元素として、Ｔｉ、ＡｌおよびＭｇよりなる群から選択される１種以上を含むＣｕ合金膜からなるものとすればよいことを見出した。ガラス基板は多種の金属酸化物の混合物であり、構成元素として酸素を多く含んでいる。この酸素（例えば、ガラス基板の主成分であるＳｉＯ２の酸素）と、上記Ｔｉ、Ａｌ、Ｍｇとの間で化学的な結合が形成されることにより、密着性が向上するものと考えられる。
【００４１】
具体的には、ＡｌおよびＭｇは、温度：２０〜３００℃、圧力：１ａｔｍの系において、ＳｉＯ２と反応し、Ｓｉ−Ａｌ−Ｏ、Ｓｉ−Ｍｇ−Ｏの複合酸化物をそれぞれ形成する。またＴｉは、温度：２０〜３００℃、圧力：１ａｔｍの系において、ＳｉＯ２と反応し、ＴｉＳｉまたはＴｉＳｉ２の窒化物を形成する。
【００４２】
また、これらの元素は、Ｃｕ中の拡散係数がＣｕの自己拡散係数よりも大きく、少量を含有させただけでも、成膜後の加熱によりガラス基板との界面に拡散濃化し、界面でＳｉＯ２と反応を起こして化学的な結合を形成し、ガラス基板との密着性を飛躍的に向上させると考えられる。
【００４３】
上記効果を十分に発揮させるには、Ｃｕ合金膜中に含まれるＴｉ、ＡｌおよびＭｇよりなる群から選択される１種以上（Ｘ）を合計で０．１原子％（ａｔ％）以上含有させる必要がある（以下、この様な本発明のＣｕ合金膜を、特に「Ｃｕ−Ｘ含有合金膜」という場合がある）。好ましくは合計で０．２原子％以上、より好ましくは合計で０．５原子％以上、更に好ましくは合計で１．０原子％以上である。
【００４４】
ガラス基板との密着性向上の観点からは、Ｘの含有量が多いほど望ましいが、多過ぎると電気抵抗が増大するため、Ｘの含有量は合計で１０．０原子％以下（好ましくは５．０原子％以下）に抑える必要がある。電気抵抗をより小さくする観点からは、Ｘを合計で２．０原子％以下とすることがより好ましい。
【００４５】
前記Ｃｕ−Ｘ含有合金膜は、成膜後に熱処理を施すことによって、格段に優れた密着力が得られる。これは、成膜後の熱処理（熱エネルギー）により、合金元素（Ｘ）のガラス基板界面への濃化、および界面での化学結合形成が促進されるためである。
【００４６】
上記熱処理の条件は、温度が高いほど、また保持時間が長いほど、密着性向上に有効に作用する。しかし、熱処理温度はガラス基板の耐熱温度以下にする必要があり、また、保持時間が過度に長いと、表示装置（液晶ディスプレイ等）の生産性の低下を招く。よって、上記熱処理の条件は、温度：３５０〜４５０℃、保持時間：３０〜１２０分間の範囲内とすることが好ましい。この熱処理は、Ｃｕ−Ｘ含有合金膜の電気抵抗率低減にも有効に作用するため、低電気抵抗を実現させる観点からも好ましい。
【００４７】
前記熱処理は、密着性の更なる向上を目的に行う熱処理であってもよいし、前記Ｃｕ−Ｘ含有合金膜形成後の熱履歴が、上記温度・時間を満たすものであってもよい。
【００４８】
上記Ｃｕ−Ｘ含有合金膜は、上記規定量のＸを含み、残部Ｃｕおよび不可避不純物である。
【００４９】
また、本発明の作用を損なわない範囲で、他の特性付与を目的として、その他の元素を添加することもできる。即ち、Ｃｕ−Ｘ含有合金膜を、例えばボトムゲート型構造を有するＴＦＴのゲート電極および走査線に適用する場合、その特性として、上記ガラス基板との密着性に加えて「耐酸化性（ＩＴＯ膜とのコンタクト安定性）」や「耐食性」に優れていることも求められる。また、電気抵抗率をより低減させることが求められる場合がある。更に、ＴＦＴのソース電極および／またはドレイン電極並びに信号線に適用する場合には、上記「耐酸化性（ＩＴＯ膜とのコンタクト安定性）」等の特性に加えて、「絶縁膜（ＳｉＮ膜）との密着性」に優れていることも求められる。
【００５０】
これらの場合、上記合金元素（Ｘ）に加えて、上記「耐酸化性（ＩＴＯ膜とのコンタクト安定性）」等の特性向上に有効な合金元素を添加して、多元系のＣｕ合金膜とすることもできる。
【００５１】
上記Ｃｕ−Ｘ含有合金膜の形成には、スパッタリング法を採用することが望ましい。スパッタリング法とは、真空中にＡｒ等の不活性ガスを導入し、基板とスパッタリングターゲット（以後、ターゲットという場合がある）との間でプラズマ放電を形成し、該プラズマ放電によりイオン化したＡｒを上記ターゲットに衝突させて、該ターゲットの原子をたたき出し基板上に堆積させて薄膜を作製する方法である。イオンプレーティング法や電子ビーム蒸着法、真空蒸着法で形成された薄膜よりも、成分や膜厚の膜面内均一性に優れた薄膜を容易に形成でき、かつａｓ−ｄｅｐｏｓｉｔｅｄ状態（成膜直後を意味する。以下「ａｓ−ｄｅｐｏ状態」という場合がある）で合金元素が均一に固溶した薄膜を形成できるため、高温耐酸化性を効果的に発現できる。スパッタリング法としては、例えばＤＣスパッタリング法、ＲＦスパッタリング法、マグネトロンスパッタリング法、反応性スパッタリング法等のいずれのスパッタリング法を採用してもよく、その形成条件は、適宜設定すればよい。
【００５２】
また、上記スパッタリング法で、上記Ｃｕ−Ｘ含有合金膜を形成するには、上記ターゲットとして、Ｔｉ、ＡｌおよびＭｇよりなる群から選択される１種以上（Ｘ）を合計で０．１〜１０．０原子％含有するＣｕ合金からなるものであって、所望のＣｕ−Ｘ含有合金膜と同一の組成のＣｕ−Ｘ含有スパッタリングターゲットを用いれば、組成ズレすることなく、所望の成分・組成のＣｕ−Ｘ含有合金膜を形成することができるのでよい。尚、スパッタリング法により成膜したＣｕ合金膜の組成と、ターゲットの組成はわずかに異なる場合がある。しかし、その組成の「ずれ」は概ね数％以下であり、ターゲットの合金組成を最大でも所望の組成の±１０％以内で制御すれば、所定の組成を有するＣｕ合金膜を形成することができる。
【００５３】
ターゲットの形状は、スパッタリング装置の形状や構造に応じて任意の形状（角型プレート状、円形プレート状、ドーナツプレート状など）に加工したものが含まれる。
【００５４】
上記ターゲットの製造方法としては、溶解鋳造法や粉末焼結法、スプレイフォーミング法で、Ｃｕ基合金からなるインゴットを製造して得る方法や、Ｃｕ基合金からなるプリフォーム（最終的な緻密体を得る前の中間体）を製造した後、該プリフォームを緻密化手段により緻密化して得られる方法が挙げられる。
【００５５】
また本発明者らは、ガラス基板とのより高い密着性、低い電気抵抗率、および優れたエッチング特性を示す表示装置用Ｃｕ合金膜を提供するため、検討を重ねた。その結果、Ｃｕ合金膜として、
（Ｉ）Ｔｉ、ＡｌおよびＭｇよりなる群から選択される１種以上（Ｘ）を合計で０．２〜１０．０原子％含有するものであって、酸素を含む下地層と、酸素を実質的に含まない上層と、を含む積層構造を有し、前記下地層は前記ガラス基板と接触しているＣｕ積層膜（以下、「Ｃｕ積層膜（Ｉ）」ということがある）；または、
（II）Ｔｉ、ＡｌおよびＭｇよりなる群から選択される１種以上（Ｘ）を合計で０．２〜１０．０原子％、および酸素を含むＣｕ合金からなる下地層と、純Ｃｕ、またはＣｕを主成分とするＣｕ合金であって前記下地層よりも電気抵抗率の低いＣｕ合金からなり、酸素を実質的に含まない上層と、を含む積層構造を有し、前記下地層は前記ガラス基板と接触しているＣｕ積層膜（以下、「Ｃｕ積層膜（II）」ということがある）；
とすれば、所期の目的が達成することを見出した（上記Ｃｕ積層膜（Ｉ）およびＣｕ積層膜（II）を総称して「Ｃｕ積層膜」ということがある）。尚、上記「Ｃｕを主成分とする」とは、材料を構成する元素のうち、Ｃｕの質量または原子数が最も多く含まれていることを意味する。
【００５６】
本明細書において、「下地層」は、上記の通り、ガラス基板と直接接触する層を意味し、「上層」は下地層の直上にある層を意味する。
【００５７】
まず、本発明のＣｕ積層膜の合金成分組成について、以下に説明する。
【００５８】
上記Ｃｕ積層膜（Ｉ）、または上記Ｃｕ積層膜（II）の下地層は、Ｔｉ、ＡｌおよびＭｇよりなる群から選択される１種以上（Ｘ）を合計で０．２〜１０．０原子％含むものである。上述した通り、ガラス基板は多種の金属酸化物の混合物であり、構成元素として酸素を多く含んでいる。この酸素（例えば、ガラス基板の主成分であるＳｉＯ２の酸素）と、上記Ｔｉ、ＡｌおよびＭｇとの間で化学的な結合が形成されることにより、密着性が向上するものと考えられる。
【００５９】
本発明のＣｕ積層膜において、上記効果を十分に発揮させて密着性をより高めるには、Ｔｉ、ＡｌおよびＭｇよりなる群から選択される１種以上（Ｘ）を、合計で０．２原子％（ａｔ％）以上含有させる必要がある。Ｘの含有量がこれより少ないと、上記Ｘの絶対量が不足し、ガラス基板界面への上記Ｘの濃化の程度も少なく、界面での化学的結合形成の程度も小さくなるため、より高い密着性を発揮することが難しくなる。Ｘの含有量は、好ましくは合計で０．５原子％以上、より好ましくは合計で１．０原子％以上である。一方、Ｘの含有量が多い場合、ガラス基板界面の密着性は向上するが、Ｃｕ積層膜自体の電気抵抗が増大する。また、純Ｃｕ膜に比べてエッチングレートが増加する場合がある。よって、上層として純Ｃｕ膜を形成するＣｕ積層膜（II）の場合、エッチャントに浸漬した際の腐食電位が純Ｃｕ膜に比べて大きく変化し、エッチング時に、下地層が上層（純Ｃｕ膜）に比べて過度にエッチングされる現象（アンダーカット）が生じやすくなる。これらの観点から、Ｘの含有量は合計で１０．０原子％以下に抑える。電気抵抗をより小さくする観点から、Ｘの含有量は合計で５．０原子％以下とすることが好ましい。
【００６０】
上記Ｃｕ積層膜（Ｉ）、または上記Ｃｕ積層膜（II）の下地層としては、上記規定量のＸ（合金元素）を含み、残部Ｃｕおよび不可避不純物であるものが挙げられる。また、本発明の作用を損なわない範囲で、他の特性付与を目的として、その他の元素を添加することもできる。即ち、上記合金元素（Ｘ）に加えて、「耐酸化性（ＩＴＯ膜とのコンタクト安定性）」や「耐食性」等の特性向上に有効な合金元素を添加して、多元系のＣｕ合金膜とすることもできる。
【００６１】
また、Ｃｕ積層膜（Ｉ）の下地層やＣｕ積層膜（II）の下地層は、酸素を含むものとすることで、上記化学的な結合がより強固に形成されるのでよい。上記元素（Ｘ）は、上述した通りガラス基板中の酸素との化学的な結合形成に有効な元素であるが、この化学的結合の形成には一定のエネルギーが必要である。通常、前記Ｘを含むＣｕ合金膜をスパッタリングによりガラス基板上に形成したのみでは、上記エネルギーが十分とは言い難く、より高い密着性を発現することが難しい。そこで本発明では、Ｃｕ積層膜において前記基板と接触する下地層を酸素を含む層とする。
【００６２】
上記下地層として酸素を含む層を形成するには、酸素濃度が一定範囲内にあるスパッタリングガスを用いて、スパッタリング法により形成することが挙げられる。上記方法は、反応性スパッタリングの一種であり、酸素プラズマアシストにより、合金元素（Ｘ）とガラス基板中の酸素との化学的結合が促進され、高密着性が発現されるものと考えられる。
【００６３】
上記スパッタリングガスの酸素濃度は１体積％以上２０体積％未満とすることが好ましい。スパッタリングガスの酸素濃度が１体積％未満では、合金元素（Ｘ）とガラス基板中の酸素との化学的結合が十分に促進されず、高密着性が発現されにくい。上記酸素濃度は、好ましくは５．０体積％以上である。
【００６４】
スパッタリングガスの酸素濃度増加に伴い、上記化学的結合がより促進され、密着性は向上するが、上記酸素濃度を２０体積％以上と高めても基板との密着性向上効果は飽和する。一方で、スパッタリングガスの高酸素化はスパッタリング収率を低下させ、Ｃｕ合金膜形成の生産性を低下させる。したがって、スパッタリングガスに含まれる酸素濃度は２０体積％未満（より好ましくは１０体積％以下）とするのがよい。尚、酸素を添加した不活性ガスを用いてスパッタリングを行った場合、形成される酸素含有Ｃｕ合金配線の電気抵抗率はあまり上昇しない。よって、スパッタリングガスの酸素濃度は、配線の電気抵抗率低減の観点からは制約を受けない。
【００６５】
上記スパッタリングガスとして、例えば上記濃度の酸素と、Ａｒとの混合ガスを用いることができる。以下ではＡｒを代表例に挙げているが、Ｘｅ等の他の希ガスで実施することも可能である。
【００６６】
上記下地層に含まれる好ましい酸素量として、例えば０．５〜３０原子％とすることが挙げられる。上記化学的結合を促進させるには、上記下地層に含まれる酸素量を０．５原子％以上とするのがよく、より好ましくは１原子％以上であり、更に好ましくは２原子％以上、特に好ましくは４原子％以上である。一方、下地層中の酸素量が過剰になり、密着性が向上し過ぎると、ウェットエッチングを行なった後に残渣が残り、ウェットエッチング性が低下する。また酸素量が過剰になると、Ｃｕ合金膜の電気抵抗が上昇する。これらの観点を勘案し、下地層に含まれる酸素量は、３０原子％以下であることが好ましい。より好ましくは２０原子％以下、更に好ましくは１５原子％以下、特に好ましくは１０原子％以下である。
【００６７】
尚、Ｃｕ積層膜（Ｉ）の上層やＣｕ積層膜（II）の上層は、電気抵抗低減の観点から、酸素を実質的に含まないものとするのがよい。上層の酸素量は、最大でも、下地層の酸素量の下限（例えば０．５原子％）を超えないものとするのがよい。上層のより好ましい酸素含有量は０．１原子％以下、更に好ましくは０．０５原子％以下であり、特に好ましくは０．０２原子％以下、最も好ましくは０原子％である。
【００６８】
Ｃｕ積層膜（II）において、上層は、
・純Ｃｕ、または
・Ｃｕを主成分とするＣｕ合金であって前記下地層よりも電気抵抗率の低いＣｕ合金
で構成されている。このような上層を設けることにより、Ｃｕ積層膜（Ｉ）よりも、配線の電気抵抗率をより低減することができる。
【００６９】
上記「Ｃｕを主成分とするＣｕ合金であって前記下地層よりも電気抵抗率の低いＣｕ合金」とは、密着性向上元素を含むＣｕ合金で構成されている下地層に比べて電気抵抗率が低くなるように、合金元素の種類および／または含有量が適切に制御されたものであればよい。電気抵抗率が低い元素（おおむね、純Ｃｕなみに低い元素）は、文献に記載の数値などを参照し、公知の元素から容易に選択することができる。ただし、電気抵抗率が高い元素であっても、含有量を少なくすれば（おおむね、０．０５〜１原子％程度）電気抵抗率を低減できるため、上層に適用可能な上記合金元素は、電気抵抗率が低い元素に必ずしも限定されない。具体的には、例えば、Ｃｕ−０．５原子％Ｎｉ、Ｃｕ−０．５原子％Ｚｎ、Ｃｕ−０．３原子％Ｍｎなどが好ましく用いられる。
【００７０】
前記Ｃｕ積層膜（Ｉ）やＣｕ積層膜（II）における下地層の膜厚は、１０ｎｍ以上２００ｎｍ以下とすることが望ましい。酸素と化学的な結合を形成する合金元素の絶対量を確保するには、下地層の膜厚を１０ｎｍとするのがよい。下地層の膜厚がこれよりも薄いと、合金元素の絶対量を補うべく下地層の合金元素（Ｘ）量を例えば合計で１０原子％超とする必要があるが、この様に合金元素量が過剰であると、上述した通り電気抵抗率の増大やエッチング特性の劣化を招きやすいため好ましくない。下地層の膜厚は、より好ましくは２０ｎｍ以上である。
【００７１】
一方、下地層の膜厚が厚すぎると、配線断面を望ましいテーパー形状に制御することが難しくなる。特に、酸素含有Ｃｕ合金膜は、酸素を実質的に含まないＣｕ合金膜と比べてエッチングレートが大きいため、エッチング時にアンダーカットが生じやすく、配線を望ましいテーパー形状にパターニングできなくなる。また下地層の膜厚が厚いと、Ｃｕ積層膜における電気抵抗率が高い配線部分の比率が相対的に大きくなり、実効的な配線抵抗の増加を招く。よって、下地層の膜厚は２００ｎｍ以下にすることが好ましい。より好ましくは１００ｎｍ以下、更に好ましくは５０ｎｍ以下である。
【００７２】
上記Ｃｕ積層膜も、前記Ｃｕ−Ｘ含有合金膜と同様に、成膜後に熱処理を施すことが好ましい。この様に成膜後に熱処理を施すことによって、格段に優れた密着力が得られる。また、電気抵抗率低減にも有効に作用するため、低電気抵抗を実現させる観点からも好ましい。しかし、熱処理温度はガラス基板の耐熱温度以下にする必要があり、また、保持時間が過度に長いと、表示装置（液晶ディスプレイ等）の生産性の低下を招く。これらの観点から、上記熱処理の条件は、温度：３５０〜４５０℃、保持時間：３０〜１２０分間の範囲内とすることが好ましい。前記熱処理は、密着性の更なる向上を目的に行う熱処理であってもよいし、前記Ｃｕ積層膜形成後の熱履歴が、上記温度・時間を満たすものであってもよい。
【００７３】
前記Ｃｕ積層膜の形成は、スパッタリング法を採用することが望ましい。スパッタリング法やスパッタリングターゲットの詳細については、前記Ｃｕ−Ｘ含有合金膜の形成で述べた通りである。Ｃｕ積層膜の形成は、例えば下記の様にしてスパッタリング法で形成することができる。
【００７４】
即ち、Ｃｕ積層膜の形態として、Ｃｕ積層膜（Ｉ）、即ち、下地層および上層を同一合金成分組成のＣｕ合金膜とし、下地層と上層で酸素量のみ異なる積層構造を形成する場合、スパッタリングターゲットとして、規定の成分組成を満たすＣｕ合金ターゲットを用い、下地層の形成に用いるスパッタリングガスはＡｒとＯ２の混合ガスとし、上層の形成に用いるスパッタリングガスはＡｒのみとすることが挙げられる。
【００７５】
また、Ｃｕ積層膜（II）として、下地層を所定成分・組成のＣｕ合金膜とし、上層を例えば純Ｃｕ膜とする場合には、スパッタリングターゲットとして、規定の成分組成を満たすＣｕ合金ターゲット（下地層用）、および純Ｃｕターゲット（上層用）を用い、下地層の形成には上記Ｃｕ合金ターゲットを用い、ＡｒとＯ２の混合ガスをスパッタリングガスに用いて成膜し、上層の形成には、純Ｃｕターゲットを用い、Ａｒのみをスパッタリングガスに用いて成膜することが挙げられる。
【００７６】
本発明のＣｕ合金膜（Ｃｕ−Ｘ含有合金膜、Ｃｕ積層膜）は、ＴＦＴの
・ソース電極および／またはドレイン電極並びに信号線、および／または、
・ゲート電極および走査線
に用いられることを好ましい形態とし、特に、前記ＴＦＴがボトムゲート型構造を有するものであって、Ｃｕ−Ｘ含有合金膜またはＣｕ積層膜が、該ＴＦＴのゲート電極および走査線に用いられ、ガラス基板に直接接触されている場合にその特性が十分に発揮される。
【００７７】
尚、Ｃｕ−Ｘ含有合金膜、Ｃｕ積層膜を、ソース電極および／またはドレイン電極並びに信号線、および／または、ゲート電極および走査線の複数箇所に用いる場合、互いのＣｕ−Ｘ含有合金膜、Ｃｕ積層膜の組成は一致していてもよいし、また規定範囲内で組成が相違していてもよい。
【００７８】
以下、図面を参照しながら、前記図２に示す本実施形態に係るＴＦＴ基板の製造方法を説明する。図３〜１０には図２と同じ参照符号を付している。
【００７９】
まず、図３に示すように、ガラス基板（透明基板）１ａに、スパッタリング法を用いて膜厚２００ｎｍ程度のＣｕ−Ｘ含有合金膜またはＣｕ積層膜を成膜する。この膜をパターニングすることにより、ゲート電極２６および走査線２５を形成する。このとき、後記する図４において、ゲート絶縁膜２７のカバレッジが良くなる様に、上記合金膜の側面を傾斜角約３０°〜６０°のテーパー状にエッチングしておくのがよい。
【００８０】
次いで、図４に示すように、例えばプラズマＣＶＤ法などの方法を用いて、約３００ｎｍ程度のゲート絶縁膜（ＳｉＮ膜）２７を形成する。プラズマＣＶＤ法の成膜温度は、約３５０℃とすればよい。続いて、ゲート絶縁膜２７の上に、膜厚５０ｎｍ程度の水素化アモルファスシリコン膜（ａ−Ｓｉ：Ｈ）および膜厚３００ｎｍ程度の窒化シリコン膜（ＳｉＮｘ）を成膜する。
【００８１】
続いて、ゲート電極２６をマスクとする裏面露光により、図５に示すように窒化シリコン膜（ＳｉＮｘ）をパターニングし、チャネル保護膜を形成する。更にその上に、図６に示すように、リンをドーピングした膜厚５０ｎｍ程度のｎ＋型水素化アモルファスシリコン膜（ｎ＋ａ−Ｓｉ：Ｈ）を成膜した後、水素化アモルファスシリコン膜（ａ−Ｓｉ：Ｈ）およびｎ＋型水素化アモルファスシリコン膜（ｎ＋ａ−Ｓｉ：Ｈ）をパターニングする。
【００８２】
そして図７に示す様に、スパッタリング法を用いて、膜厚３００ｎｍ程度のＣｕ−Ｘ含有合金膜またはＣｕ積層膜を形成してからパターニングすることにより、信号線と一体のソース電極２８と、画素電極（透明導電膜）５に直接接続されるドレイン電極２９を形成する。
【００８３】
次いで図８に示す如く、例えばプラズマＣＶＤ装置などを用いて、窒化シリコン膜３０を例えば膜厚３００ｎｍ程度で成膜することにより保護膜（パッシベーション膜）を形成する。このときの成膜は例えば２５０℃程度で行なわれる。そしてこの窒化シリコン膜３０上にフォトレジスト層３１を形成した後、該窒化シリコン膜３０をパターニングし、例えばドライエッチング等によって窒化シリコン膜３０にコンタクトホール３２を形成する。また図示していないが、同時にパネル端部のゲート電極上のＴＡＢとの接続に当たる部分にコンタクトホールを形成する。
【００８４】
更に図９に示す如く、例えば酸素プラズマによるアッシング工程を経た後、例えばアミン系等の剥離液を用いてフォトレジスト層３１の剥離処理を行い、そして最後に、図１０に示すように、例えば膜厚４０ｎｍ程度のＩＴＯ膜を成膜し、ウェットエッチングによるパターニングを行うことによって画素電極（透明導電膜）５を形成する。
【００８５】
上記では、画素電極（透明導電膜）５として、ＩＴＯ膜を用いたが、ＩＺＯ膜（ＩｎＯｘ−ＺｎＯｘ系導電性酸化膜）を用いてもよい。また、活性半導体層として、アモルファスシリコンの代わりにポリシリコンを用いてもよい。
【００８６】
このようにして得られるＴＦＴ基板を用いて、通常行なわれている方法で、前述した図１に示す様な液晶ディスプレイ（表示装置）を作製すればよい。
【実施例】
【００８７】
以下、本発明を実施例によって更に詳細に説明するが、下記実施例は本発明を限定する性質のものではなく、前・後記の趣旨に適合し得る範囲で適当に変更して実施することも可能であり、それらはいずれも本発明の技術的範囲に含まれる。
【００８８】
［実施例１］
Ｃｕ合金膜とガラス基板との密着性を評価するため、以下の様なテープによる剥離試験を行った。
【００８９】
（試料の作製）
まず、ガラス基板（コーニング社製  Ｅａｇｌｅ２０００、直径１００ｍｍ×厚さ０．７ｍｍ）上に、ＤＣマグネトロンスパッタリング法（成膜条件は下記の通り）により、室温にて、純Ｃｕ膜、純Ｍｏ膜、または表１に示す成分組成のＣｕ合金膜を膜厚３００ｎｍ形成した。そして、成膜後に真空雰囲気中にて３５０℃で３０分間保持する熱処理を行い、密着性評価用試料とした。
【００９０】
尚、純Ｃｕ膜、純Ｍｏ膜の形成には、それぞれ純Ｃｕ、純Ｍｏをスパッタリングターゲットに用いた。また、種々の成分のＣｕ合金膜の形成には、純Ｃｕスパッタリングターゲット上にＣｕ以外の元素を含むチップを設置したターゲット、または、真空溶解法で作製した種々の組成のＣｕ−Ｘ２元系合金ターゲットをスパッタリングターゲットとして用いた。
【００９１】
（成膜条件）
・背圧：１．０×１０−６Ｔｏｒｒ以下
・Ａｒガス圧：２．０×１０−３Ｔｏｒｒ
・Ａｒガス流量：３０ｓｃｃｍ
・スパッタパワー：３．２Ｗ／ｃｍ２
・極間距離：５０ｍｍ
・基板温度：室温
【００９２】
尚、形成されたＣｕ合金膜の組成は、ＩＣＰ発光分光分析装置（島津製作所製のＩＣＰ発光分光分析装置「ＩＣＰ−８０００型」）を用い、定量分析して確認した。
【００９３】
（ガラス基板との密着性の評価）
上記試料の成膜表面（純Ｃｕ膜、純Ｍｏ膜、または上記Ｃｕ合金膜の表面）に、カッター・ナイフを用いて１ｍｍ間隔で碁盤目状の切り込みを入れた。次いで、３Ｍ社製黒色ポリエステルテープ（製品番号８４２２Ｂ）を上記成膜表面上にしっかりと貼り付け、上記テープの引き剥がし角度が６０°になるように保持しつつ、上記テープを一挙に引き剥がして、上記テープにより剥離しなかった碁盤目の区画数をカウントし、全区画との比率（膜残存率）を求めた。その結果を表１に示す。
【００９４】
【表１】
2010065317.tif 000002
【００９５】
表１より次の様に考察できる。純Ｃｕ膜の膜残存率は約５％であり、ガラス基板との密着性を示さないのに対し、純Ｍｏ膜の膜残存率は１００％であり、ガラス基板に対して良好な密着性を示す。但し、純Ｍｏ膜は室温での電気抵抗が、純Ｃｕよりもかなり高いといったデメリットを有する。
【００９６】
また、Ｃｕ合金膜のうち、Ｘ以外の合金元素を含むＣｕ合金膜は、膜残存率がほぼゼロか７０％にも満たないのに対し、規定量のＸを含むＣｕ−Ｘ含有合金膜の膜残存率は９０％以上であり、ガラス基板に対して良好な密着性を示すことがわかる。
【００９７】
［実施例２］
Ｃｕ−Ｘ含有合金膜を形成し、成膜後の熱処理が、ガラス基板との密着性（上記膜残存率）に及ぼす影響を調べた。
【００９８】
（試料の作製）
ガラス基板（コーニング社製  Ｅａｇｌｅ２０００、直径１００ｍｍ×厚さ０．７ｍｍ）上に、上記実施例１と同様に、ＤＣマグネトロンスパッタリング法で、種々のＣｕ−Ｘ含有合金膜（Ｘ＝Ａｌ、ＭｇまたはＴｉ，Ｘ含有量は０．１ａｔ％、２．０ａｔ％または５．０ａｔ％）を膜厚３００ｎｍ形成した。そして、
（Ａ）上記の様にして作製した試料（ａｓ−ｄｅｐｏｓｉｔｅｄ状態の試料）、
（Ｂ）真空雰囲気中にて３５０℃で３０分間保持の熱処理を施した試料、
（Ｃ）真空雰囲気中にて４００℃で３０分間保持の熱処理を施した試料、
（Ｄ）真空雰囲気中にて４５０℃で３０分間保持の熱処理を施した試料
をそれぞれ用意した。
【００９９】
（ガラス基板との密着性の評価）
実施例１と同様の方法でガラス基板との密着性（上記膜残存率）の評価を行った。その結果を図１１〜１３にまとめた。図１１は、０．１ａｔ％のＸ（Ｔｉ、ＡｌまたはＭｇ）を含むＣｕ合金膜について、熱処理温度と上記膜残存率の関係を示したものであり、図１２は、２．０ａｔ％のＸ（Ｔｉ、ＡｌまたはＭｇ）を含むＣｕ合金膜について、熱処理温度と上記膜残存率の関係を示したものである。また図１３は、５．０ａｔ％のＸ（Ｔｉ、ＡｌまたはＭｇ）を含むＣｕ合金膜について、熱処理温度と上記膜残存率の関係を示したものである。
【０１００】
これら図１１〜１３から、Ｃｕ−Ｘ含有合金膜のＸの種類や含有量に関係なく、３５０℃以上の温度で熱処理を施すことによって、膜残存率９０％以上と、ａｓ−ｄｅｐｏｓｉｔｅｄ状態のものよりも格段に優れた密着性を示すことがわかる。
【０１０１】
［実施例３］
Ｃｕ−Ｘ含有合金膜を形成し、該合金膜の電気抵抗率を測定してその評価を行った。
【０１０２】
（試料の作製）
ガラス基板（コーニング社製  Ｅａｇｌｅ２０００、直径１００ｍｍ×厚さ０．７ｍｍ）上に、上記実施例１と同様に、ＤＣマグネトロンスパッタリング法で、種々のＣｕ−Ｘ含有合金膜（Ｘ＝Ａｌ、ＭｇまたはＴｉ，Ｘ含有量は０．１ａｔ％、２．０ａｔ％または５．０ａｔ％）を膜厚３００ｎｍ形成した。
【０１０３】
（電気抵抗率の測定）
上記形成した種々のＣｕ−Ｘ含有合金膜に対して、フォトリソグラフィーおよびウェットエッチングを施し、幅１００μｍ、長さ１０ｍｍのストライプ状パターン（電気抵抗率測定用パターン）に加工してから、該パターンの電気抵抗率を、プローバーを使用した直流４探針法で室温にて測定した。
【０１０４】
尚、電気抵抗率の測定も、下記（ａ）〜（ｄ）のそれぞれの試料（ストライプ状パターン）について行った。
（ａ）上記の様にして作製した試料（ａｓ−ｄｅｐｏｓｉｔｅｄ状態のストライプ状パターン）、
（ｂ）真空雰囲気中にて３５０℃で３０分間保持の熱処理を施したストライプ状パターン、
（ｃ）真空雰囲気中にて４００℃で３０分間保持の熱処理を施したストライプ状パターン、
（ｄ）真空雰囲気中にて４５０℃で３０分間保持の熱処理を施したストライプ状パターン
【０１０５】
その結果を図１４〜１６にまとめた。図１４は、０．１ａｔ％のＸ（Ｔｉ、ＡｌまたはＭｇ）を含むＣｕ合金膜について、熱処理温度と電気抵抗率の関係を示したものであり、図１５は、２．０ａｔ％のＸ（Ｔｉ、ＡｌまたはＭｇ）を含むＣｕ合金膜について、熱処理温度と電気抵抗率の関係を示したものである。また図１６は、５．０ａｔ％のＸ（Ｔｉ、ＡｌまたはＭｇ）を含むＣｕ合金膜について、熱処理温度と電気抵抗率の関係を示したものである。
【０１０６】
これら図１４〜１６から、Ｃｕ−Ｘ含有合金膜の電気抵抗率は、ａｓ−ｄｅｐｏｓｉｔｅｄ状態では合金元素の含有量に比例して増加し、Ｘの含有量が２．０〜５．０ａｔ％のＣｕ−Ｘ含有合金膜では電気抵抗率が比較的高くなっている。しかしながら、熱処理により電気抵抗率は低下し、３５０℃以上の温度で熱処理を施すことによって、ａｓ−ｄｅｐｏｓｉｔｅｄ状態の場合よりも電気抵抗率が飛躍的に低下することがわかる。
【０１０７】
［実施例４］
Ｃｕ積層膜とガラス基板との密着性を評価するため、以下の様なテープによる剥離試験を行った。
【０１０８】
（試料の作製）
ガラス基板（コーニング社製  Ｅａｇｌｅ２０００、直径１００ｍｍ×厚さ０．７ｍｍ）上に、ＤＣマグネトロンスパッタリング法（成膜条件は下記の通り）により、下地層として、種々の含有量のＡｌ、ＭｇもしくはＴｉと酸素とを含むＣｕ合金膜、または比較例として純Ｃｕ膜を形成し、次いで、下地層上に上層として、上記下地層と合金成分組成が同一で、かつ酸素を実質的に含まない膜を形成してＣｕ積層膜を得た。Ｃｕ積層膜の全膜厚は３００ｎｍ、下地層の膜厚は５０ｎｍとした。スパッタリングターゲットとして、純Ｃｕスパッタリングターゲット、または、純Ｃｕスパッタリングターゲットに添加合金元素（Ａｌ、ＭｇまたはＴｉの各純金属チップ）をチップオンしたものを用いた。
【０１０９】
前記下地層の形成には、スパッタリングガスとして、Ａｒ＋５体積％Ｏ２の混合ガスを用いた。また上層の形成には、スパッタリングガスとして、純Ａｒガスを用いた。尚、上記混合ガスにおけるＡｒガスとＯ２ガスの混合比率は、ＡｒガスとＯ２ガスの分圧で設定し、分圧比はＡｒガスとＯ２ガスの流量比で設定した。
【０１１０】
（成膜条件）
・背圧：１．０×１０−６Ｔｏｒｒ以下
・ガス圧：２．０×１０−３Ｔｏｒｒ
・ガス流量：３０ｓｃｃｍ
・スパッタパワー：３．２Ｗ／ｃｍ２
・極間距離：５０ｍｍ
・基板温度：室温
【０１１１】
尚、形成されたＣｕ積層膜の合金成分組成は、ＩＣＰ発光分光分析装置（島津製作所製のＩＣＰ発光分光分析装置「ＩＣＰ−８０００型」）を用い、定量分析して確認した。下地層に酸素が存在することはＳＥＭ−ＥＤＸにより定性的に確認した。
【０１１２】
上記の様にして成膜した直後（ａｓ−ｄｅｐｏ状態）の試料、および、成膜後に真空雰囲気中にて３５０℃で３０分間保持する熱処理を行った試料を、密着性評価用試料として用意した。
【０１１３】
（ガラス基板との密着性の評価）
ガラス基板との密着性を評価するため、以下のようなテープによる剥離試験を行った。即ち、上記試料の成膜表面に、カッター・ナイフを用いて１ｍｍ間隔で碁盤目状の切り込みを入れた。碁盤目状の切り込みは治具（ステンシル）を用いてけがき、全ての試料に対して同一の碁盤目形状が描けるようにした。次いで、３Ｍ社製黒色ポリエステルテープ（製品番号８４２２Ｂ）をラミネーターにより上記成膜表面上に貼り付け、上記テープの引き剥がし角度が９０°になるように治具を使用して粘着テープを引き剥がした。そして、上記テープにより剥離しなかった碁盤目の区画数をカウントし、全区画との比率（密着率、膜残存率）を求めた。
【０１１４】
上記成膜直後の試料の合金元素（Ａｌ、ＭｇまたはＴｉ）含有量と、密着率との関係を図１７に示す。この図１７より、本発明のＣｕ積層膜は、純Ｃｕ膜と比較して密着性に優れていることがわかる。特に合金元素がＡｌであるＣｕ−Ａｌ２元系のＣｕ積層膜が、優れた密着性を示していることがわかる。
【０１１５】
また、上記熱処理後の試料の合金元素（Ａｌ、ＭｇまたはＴｉ）含有量と、密着率との関係を図１８に示す。この図１８より、熱処理を施すことによって、成膜直後の試料よりも密着性が十分に向上していることがわかる。特に、合金元素がＡｌであるＣｕ−Ａｌ２元系のＣｕ積層膜、および合金元素がＭｇであるＣｕ−Ｍｇ２元系のＣｕ積層膜は、密着率がほぼ１００％であり、優れた密着性を示していることがわかる。
【０１１６】
［実施例５］
Ｃｕ積層膜の下地層形成に用いるスパッタリングガスの酸素濃度が、ガラス基板との密着性に及ぼす影響を調べた。
【０１１７】
Ｃｕ積層膜として、Ｃｕ−２ａｔ％Ａｌ合金積層膜、Ｃｕ−２ａｔ％Ｍｇ合金積層膜、またはＣｕ−２ａｔ％Ｔｉ合金積層膜を形成し、かつ下地層形成に用いるスパッタリングガスの酸素濃度を変化させる以外は、実施例４と同様の方法により、Ｃｕ積層膜を形成して密着性評価試料（ａｓ−ｄｅｐｏ状態の試料）を得、密着性を評価した。その結果を図１９に示す。
【０１１８】
図１９は、下地層に用いたスパッタリングガス（Ａｒ＋Ｏ２）の酸素濃度と密着率との関係を示したものである。この図１９より、合金元素（Ｘ）の種類によって飽和する密着率の絶対値は異なるが、いずれの合金元素においても、スパッタリングガスの酸素濃度が増加するにつれて、密着率が増加する（密着性が向上する）傾向が認められる。尚、上記スパッタリングガスの酸素濃度増加による密着率の増加は、いずれの合金元素においても、酸素濃度：１０体積％程度で飽和していることがわかる。
【０１１９】
［実施例６］
Ｃｕ積層膜における下地層の膜厚が、ガラス基板との密着性に及ぼす影響を調べた。
【０１２０】
Ｃｕ積層膜として、Ｃｕ−２ａｔ％Ａｌ合金積層膜、Ｃｕ−２ａｔ％Ｍｇ合金積層膜、またはＣｕ−２ａｔ％Ｔｉ合金積層膜を形成し、かつ各Ｃｕ積層膜（いずれも全膜厚は３００ｎｍ）における下地層の膜厚を１０〜２００ｎｍの範囲で変化させる以外は、実施例４と同様の方法により、Ｃｕ積層膜を形成して密着性評価試料（ａｓ−ｄｅｐｏ状態の試料）を得、密着性を評価した。その結果を図２０に示す。
【０１２１】
図２０は、上記各Ｃｕ積層膜における下地層の膜厚と、密着率との関係を示したものである。この図２０より、合金元素（Ｘ）の種類によって飽和する密着率の絶対値は異なるが、いずれの合金元素においても、下地層の膜厚が増加するにつれて、密着率が増加する（密着性が向上する）傾向が認められる。尚、下地層の膜厚増加による密着率の増加は、下地層の膜厚：１００ｎｍ程度で飽和していることがわかる。
【０１２２】
［実施例７］
Ｃｕ積層膜の合金元素の種類・含有量および熱処理温度が、Ｃｕ積層膜の電気抵抗に及ぼす影響について調べた。
【０１２３】
Ｃｕ合金積層膜として、Ｃｕ−（２．０ａｔ％、５．０ａｔ％、または１０．０ａｔ％）Ａｌ合金積層膜、Ｃｕ−（２．０ａｔ％、５．０ａｔ％、または１０．０ａｔ％）Ｍｇ合金積層膜、またはＣｕ−（２．０ａｔ％、５．０ａｔ％、または１０．０ａｔ％）Ｔｉ合金積層膜を形成し、かつ熱処理条件を、熱処理なし（２５℃）または熱処理温度：３５０〜４５０℃の範囲で変化させる以外は、実施例４と同様の方法により、Ｃｕ積層膜を形成して電気抵抗率測定用試料（ａｓ−ｄｅｐｏ状態の試料、熱処理後の試料）を得た。
【０１２４】
そして上記試料に対し、フォトリソグラフィーおよびウェットエッチングを施し、幅１００μｍ、長さ１０ｍｍのストライプ状パターン（電気抵抗率測定用パターン）に加工してから、該パターンの電気抵抗率を、プローバーを使用した４探針法で室温にて測定した。その結果を図２１〜２３に示す。
【０１２５】
図２１は、２．０ａｔ％のＸ（Ｔｉ、ＡｌまたはＭｇ）を含むＣｕ積層膜について、熱処理温度と電気抵抗率の関係を示した図であり、図２２は、５．０ａｔ％のＸ（Ｔｉ、ＡｌまたはＭｇ）を含むＣｕ積層膜について、熱処理温度と電気抵抗率の関係を示した図である。また、図２３は、１０．０ａｔ％のＸ（Ｔｉ、ＡｌまたはＭｇ）を含むＣｕ積層膜について、熱処理温度と電気抵抗率の関係を示した図である。
【０１２６】
これら図２１〜２３より、Ｃｕ積層膜の電気抵抗率は、ａｓ−ｄｅｐｏｓｉｔｅｄ状態では合金元素の含有量に比例して増加していることがわかる。しかしながら、熱処理により電気抵抗率は低下し、３５０℃以上の温度で熱処理を施すことによって、ａｓ−ｄｅｐｏｓｉｔｅｄ状態の場合よりも電気抵抗率が飛躍的に低下することがわかる。
【０１２７】
尚、合金元素量が多くかつ熱処理温度が低い場合には、電気抵抗率が高く、単層配線としての使用が難しい場合もあるが、この様な場合、上層を純Ｃｕ膜とし、かつ下地層の膜厚を調整することにより、配線の実効的電気抵抗率を、実用上問題ないレベルまで低減することが可能である。
【０１２８】
［実施例８］
Ｃｕ積層膜のウェットエッチング性を評価するため、以下の方法でエッチングテストを実施した。
【０１２９】
Ｃｕ積層膜として、表２に示すＣｕ積層膜を形成する以外は、実施例４に記載した方法と同様の方法により、Ｃｕ積層膜を形成して、エッチングテスト用試料（ａｓ−ｄｅｐｏ状態の試料）を得た。
【０１３０】
【表２】
2010065317.tif 000003
【０１３１】
そして、上記試料に対し、１０μｍ幅のラインアンドスペースを持つストライプパターンを形成すべくフォトリソグラフィーを行い、りん酸：硝酸：水＝７５：５：２０の混酸エッチャントを用いてエッチングを行った。尚、本発明のＣｕ積層膜の様な複層薄膜試料では、下地層と上層でエッチングレートが異なるため、上層に比べて下地層のエッチングレートが速い場合、配線底部（下地層部分）にアンダーカットが生じ得る。よって、エッチングした試料の配線膜断面をＳＥＭで観察し、図２４に示すアンダーカット量（アンダーカット深さ）を測定して、ウェットエッチング性を評価した。
【０１３２】
その結果、本発明のＣｕ積層膜を形成したいずれの試料も、アンダーカット量は０．５μｍ以下であり、ウェットエッチング性に問題がないことを確認した。またエッチング部に残渣の発生も認められなかった。
【符号の説明】
【０１３３】
１  ＴＦＴ基板
１ａ  ガラス基板
２  対向基板（対向電極）
３  液晶層
４  薄膜トランジスタ（ＴＦＴ）
５  画素電極（透明導電膜）
６  配線部
７  共通電極
８  カラーフィルタ
９  遮光膜
１０ａ、１０ｂ  偏光板
１１  配向膜
１２  ＴＡＢテープ
１３  ドライバ回路
１４  制御回路
１５  スペーサー
１６  シール材
１７  保護膜
１８  拡散板
１９  プリズムシート
２０  導光板
２１  反射板
２２  バックライト
２３  保持フレーム
２４  プリント基板
２５  走査線（ゲート配線）
２６  ゲート電極
２７  ゲート絶縁膜
２８  ソース電極
２９  ドレイン電極
３０  パッシベーション膜（保護膜、窒化シリコン膜）
３１  フォトレジスト層
３２  コンタクトホール
３４  信号線（ソース−ドレイン配線）
１００  液晶ディスプレイ
【図１１】
2010065317.tif 000004
【図１２】
2010065317.tif 000005
【図１３】
2010065317.tif 000006
【図１４】
2010065317.tif 000007
【図１５】
2010065317.tif 000008
【図１６】
2010065317.tif 000009
【図１７】
2010065317.tif 000010
【図１８】
2010065317.tif 000011
【図１９】
2010065317.tif 000012
【図２０】
2010065317.tif 000013
【図２１】
2010065317.tif 000014
【図２２】
2010065317.tif 000015
【図２３】
2010065317.tif 000016
【図２４】
2010065317.tif 000017
【図１】
2010065317.tif 000018
【図２】
2010065317.tif 000019
【図３】
2010065317.tif 000020
【図４】
2010065317.tif 000021
【図５】
2010065317.tif 000022
【図６】
2010065317.tif 000023
【図７】
2010065317.tif 000024
【図８】
2010065317.tif 000025
【図９】
2010065317.tif 000026
【図１０】
2010065317.tif 000027